【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
少なくとも１種のシラングラフトエチレン／α−オレフィンポリマーを含む組成物であって、前記シラングラフトエチレン／α−オレフィンポリマーが、３５０°Ｆ（１７７℃）で５０，０００ｃＰ未満の溶融粘度を有し、
前記シラングラフトエチレン／α−オレフィンポリマーが、０．８５５ｇ／ｃｍ3から０．９３ｇ／ｃｍ3の密度を有する、前記組成物。
【請求項２】
前記少なくとも１種のシラングラフトエチレン／α−オレフィンポリマーが、１から３．５の分子量分布（Ｍw／Ｍn）を有するエチレン／α−オレフィンポリマーから形成される、請求項１に記載の組成物。
【請求項３】
前記少なくとも１種のシラングラフトエチレン／α−オレフィンポリマーが、式（Ｉ）
ＣＨ2＝ＣＲ−（ＣＯＯ）x（ＣnＨ2n）yＳｉＲ’3 （Ｉ）
（式中、Ｒは、水素原子またはメチル基であり；ｘおよびｙは、０または１であるが、但し、ｘが１であるとき、ｙは１であることを条件とし；ｎは、１から１２の整数であり；ならびに各Ｒ’は、独立して、１から１２個の炭素原子を有するアルコキシ基、アリールオキシ基、アラルオキシ基、１から１２個の炭素原子を有する脂肪族アシルオキシ基、アミノもしくは置換アミノ基、または１から６個の炭素原子を有する低級アルキル基であるが、但し、３個のＲ’基のうち２個以下がアルキルであることを条件とする）
によって表される少なくとも１種のシランから形成される、請求項１に記載の組成物。
【請求項４】
前記少なくとも１種のシランが、ビニルトリメトキシシラン、ビニルトリエトキシシランおよび３−（トリメトキシシリル）プロピルメタクリレートからなる群より選択される、請求項３に記載の組成物。
【請求項５】
前記少なくとも１種のシラングラフトエチレン／α−オレフィンポリマーが、1Ｈ ＮＭＲによって決定したとき、０．００１から０．５の、すべての不飽和の合計に対する末端ビニル基の比を含有するエチレン／α−オレフィンポリマーから形成される、請求項１に記載の組成物。
【請求項６】
前記少なくとも１種のシラングラフトエチレン／α−オレフィンポリマーが、1Ｈ ＮＭＲによって決定したとき、０．０１から０．４の、すべての不飽和の合計に対する末端ビニル基の比を含有するエチレン／α−オレフィンポリマーから形成される、請求項１に記載の組成物。
【請求項７】
前記少なくとも１種のシラングラフトエチレン／α−オレフィンポリマーが、1Ｈ ＮＭＲによって決定したとき、０．１から０．３の、すべての不飽和の合計に対する末端ビニル基の比を含有するエチレン／α−オレフィンポリマーから形成される、請求項１に記載の組成物。
【請求項８】
前記少なくとも１種のシラングラフトエチレン／α−オレフィンポリマーが、５０，０００ｃＰ（１７７℃）未満の溶融粘度を有するエチレン／α−オレフィンポリマーから形成される、請求項１に記載の組成物。
【請求項９】
前記少なくとも１種のシラングラフトエチレン／α−オレフィンポリマーが、２５，０００未満の数平均分子量（Ｍn）を有するエチレン／α−オレフィンポリマーから形成される、請求項１に記載の組成物。
【請求項１０】
前記少なくとも１種のシラングラフトエチレン／α−オレフィンポリマーが、２５パーセント未満の結晶化度パーセントを有するエチレン／α−オレフィンポリマーから形成される、請求項１に記載の組成物。
【請求項１１】
前記少なくとも１種のシラングラフトエチレン／α−オレフィンポリマーが、５０℃から８０℃の少なくとも１つの溶融温度を有するエチレン／α−オレフィンポリマーから形成される、請求項１に記載の組成物。
【請求項１２】
前記少なくとも１種のシラングラフトエチレン／α−オレフィンポリマーが、長鎖分枝が無いエチレン／α−オレフィンポリマーから形成される、請求項１に記載の組成物。
【請求項１３】
前記少なくとも１種のシラングラフトエチレン／α−オレフィンポリマーが、長鎖分枝を有するエチレン／α−オレフィンポリマーから形成される、請求項１に記載の組成物。
【請求項１４】
前記少なくとも１種のシラングラフトエチレン／α−オレフィンポリマーが、エチレンと、エチレン性不飽和モノマー、共役ジエン、非共役ジエンおよびポリエンからなる群より選択される少なくとも１種のコモノマーとのコポリマーから形成される、請求項１に記載の組成物。
【請求項１５】
前記コモノマーが、Ｃ3〜Ｃ20α−オレフィン、スチレン、アルキル置換スチレン、ビニルベンゾシクロブタンおよび１，４−ヘキサジエンからなる群より選択されるエチレン性不飽和モノマーである、請求項１４に記載の組成物。
【請求項１６】
前記Ｃ3〜Ｃ20α−オレフィンが、１−プロペン、イソブチレン、１−ブテン、１−ヘキセン、１−ヘプテン、４−メチル−１−ペンテンおよび１−オクテンからなる群より選択される、請求項１５に記載の組成物。
【請求項１７】
前記Ｃ3〜Ｃ20α−オレフィンが、プロピレンおよび１−オクテンからなる群より選択される、請求項１６に記載の組成物。
【請求項１８】
前記少なくとも１種のシラングラフトエチレン／α−オレフィンポリマーが、エチレン／α−オレフィンポリマーを少なくとも１種のシラン化合物および少なくとも１種の開始剤と反応させることによって調製され、前記「少なくとも１種のシラン化合物」の前記「少なくとも１種の開始剤」に対する重量比が、３０：１から４００：１である、請求項１に記載の組成物。
【請求項１９】
前記反応が押出機の中で起こる、請求項１８に記載の組成物。
【請求項２０】
前記エチレン／α−オレフィンポリマーが１種のシラン化合物および１種の開始剤と反応し、前記エチレン／α−オレフィンポリマーが、１から３．５の分子量分布を有する、請求項１８に記載の組成物。
【請求項２１】
前記エチレン／α−オレフィンポリマーが、１から３の分子量分布を有する、請求項２０に記載の組成物。
【請求項２２】
前記エチレン／α−オレフィンと反応するシラン化合物が、前記反応性組成物の総重量に基づき少なくとも５重量パーセントの量で存在し、前記開始剤が、前記反応性組成物の総重量に基づき３００ｐｐｍから１５００ｐｐｍの量で存在する、請求項２０に記載の組成物。
【請求項２３】
前記エチレン／α−オレフィンポリマーにグラフトされる少なくとも１種のシランの量が、前記反応性組成物の総重量に基づき０．５重量パーセントより多い、請求項１８に記載の組成物。
【請求項２４】
前記エチレン／α−オレフィンポリマーにグラフトされる少なくとも１種のシランの量が、前記反応性組成物の総重量に基づき２重量パーセントより多い、請求項１８に記載の組成物。
【請求項２５】
少なくとも１種の粘着付与剤をさらに含む、請求項２３に記載の組成物。
【請求項２６】
少なくとも１種のワックスをさらに含む、請求項２３に記載の組成物。
【請求項２７】
少なくとも１種の油をさらに含む、請求項２３に記載の組成物。
【請求項２８】
前記少なくとも１種のシラングラフトエチレン／α−オレフィンポリマーが、前記組成物の総重量に基づき１５から５０重量パーセントの量で存在する組成物であって、前記組成物の総重量に基づき０から４０重量パーセントの少なくとも１種の粘着付与剤、および前記組成物の総重量に基づき０から４０重量パーセントの少なくとも１種の油をさらに含む、請求項２３に記載の組成物。
【請求項２９】
前記少なくとも１種のシラングラフトエチレン／α−オレフィンポリマーが、前記組成物の総重量に基づき１５から５０重量パーセントの量で存在する組成物であって、前記組成物の総重量に基づき０から４０重量パーセントの少なくとも１種の粘着付与剤、および前記組成物の総重量に基づき０から４０重量パーセントの少なくとも１種のワックスをさらに含む、請求項２３に記載の組成物。
【請求項３０】
ａ）１１０°Ｆ（４３℃）以上の引き剥がし接着破壊温度（Peel Adhesion Failure Temperature）（ＰＡＦＴ）、および／または
ｂ）１４０°Ｆ（６０℃）以上の剪断接着破壊温度（Shear Adhesion Failure Temperature）（ＳＡＦＴ）
を有する、請求項２５に記載の組成物。
【請求項３１】
前記少なくとも１種のシラングラフトエチレン／α−オレフィンポリマーが、１から３．５の分子量分布（Ｍw／Ｍn）を有する、請求項１に記載の組成物。
【請求項３２】
前記少なくとも１種のシラングラフトエチレン／α−オレフィンポリマーが、５，０００から２５，０００の数平均分子量を有する、請求項１に記載の組成物。
【請求項３３】
前記少なくとも１種のシラングラフトエチレン／α−オレフィンポリマーが、１０，０００から５０，０００の重量平均分子量を有する、請求項１に記載の組成物。
【請求項３４】
前記少なくとも１種のシラングラフトエチレン／α−オレフィンポリマーが、０．８５５ｇ／ｃｍ3から０．９３ｇ／ｃｍ3の密度を有する、請求項１に記載の組成物。
【請求項３５】
１から３．５の分子量分布を有するエチレン／α−オレフィンポリマーを少なくとも１種のシラン化合物および少なくとも１種の開始剤と反応させることを含み、前記「少なくとも１種のシラン化合物」の前記「少なくとも１種の開始剤」に対する重量比が、３０：１から４００：１である、シラングラフトエチレン／α−オレフィンポリマーの製造方法。
【請求項３６】
前記エチレン／α−オレフィンポリマーが、３５０°Ｆ（１７７℃）で５０，０００ｃＰ未満の溶融粘度を有する、請求項３５に記載の方法。
【請求項３７】
前記エチレン／α−オレフィンポリマーが、1Ｈ ＮＭＲによって決定したとき、０．００１から０．５の、すべての不飽和の合計に対する末端ビニル基の比を含有する、請求項３５に記載の方法。
【請求項３８】
前記エチレン／α−オレフィンポリマーが、1Ｈ ＮＭＲによって決定したとき、０．０１から０．４の、すべての不飽和の合計に対する末端ビニル基の比を含有する、請求項３５に記載の方法。
【請求項３９】
前記エチレン／α−オレフィンポリマーが、1Ｈ ＮＭＲによって決定したとき、０．１０から０．３の、すべての不飽和の合計に対する末端ビニル基の比を含有する、請求項３５に記載の方法。
【請求項４０】
請求項２５に記載の組成物を含む物品。
【請求項４１】
１から３．５の分子量分布を有する少なくとも１種のエチレン／α−オレフィンポリマーと、少なくとも１種のシラン化合物と、少なくとも１種の開始剤とを混合することによって生じる反応生成物を含み、前記少なくとも１種のエチレン／α−オレフィンポリマーが、３５０°Ｆ（１７７℃）で５０，０００ｃＰ未満の溶融粘度を有する組成物。
【請求項４２】
ポリエチレンホモポリマー、エチレン／α−オレフィンポリマー、ポリプロピレンホモポリマーおよびプロピレン／α−オレフィンポリマーからなる群より選択される１種以上のポリオレフィンをさらに含む、請求項１に記載の組成物、
【請求項４３】
３５０°Ｆ（１７７℃）で５０，０００ｃＰ未満の溶融粘度を有し、ならびに１．５から３．５の分子量分布（Ｍw／Ｍn）を有し、プロピレン／α−オレフィンポリマーから形成され、０．８５５ｇ／ｃｍ3から０．８９５ｇ／ｃｍ3の密度を有する少なくとも１種のシラングラフトプロピレン／α−オレフィンポリマーを含む組成物。
【請求項４４】
前記少なくとも１種のシラングラフトプロピレン／α−オレフィンポリマーが、式（Ｉ）：
ＣＨ2＝ＣＲ−（ＣＯＯ）x（ＣnＨ2n）yＳｉＲ’3 （Ｉ）
（式中、Ｒは、水素原子またはメチル基であり；ｘおよびｙは、０または１であるが、但し、ｘが１であるとき、ｙは１であることを条件とし；ｎは、１から１２の整数であり；ならびに各Ｒ’は、独立して、１から１２個の炭素原子を有するアルコキシ基、アリールオキシ基、アラルオキシ基、１から１２個の炭素原子を有する脂肪族アシルオキシ基、アミノもしくは置換アミノ基、または１から６個の炭素原子を有する低級アルキル基であるが、但し、３個のＲ’基のうちの２個以下がアルキルであることを条件とする）
によって表される少なくとも１種のシランから形成される、請求項４３に記載の組成物。
【請求項４５】
前記少なくとも１種のシランが、ビニルトリメトキシシラン、ビニルトリエトキシシランおよび３−（トリメトキシシリル）プロピルメタクリレートからなる群より選択される、請求項４４に記載の組成物。
【請求項４６】
少なくとも１種のシラングラフトエチレン／α−オレフィンポリマーと、少なくとも１種のシラングラフトプロピレン／α−オレフィンポリマーとを含むブレンドを含み、その少なくとも１種のシラングラフトエチレン／α−オレフィンが、３５０°Ｆ（１７７℃）で５０，０００ｃＰ未満の溶融粘度を有する組成物。
【請求項４７】
前記少なくとも１種のシラングラフトエチレン／α−オレフィンポリマーが、１から３．５の分子量分布（Ｍｗ／Ｍｎ）を有するエチレン／α−オレフィンポリマーから形成される、請求項４６に記載の組成物。
【請求項４８】
前記少なくとも１種のシラングラフトエチレン／α−オレフィンポリマーが、式（Ｉ）：
ＣＨ2＝ＣＲ−（ＣＯＯ）x（ＣnＨ2n）yＳｉＲ’3 （Ｉ）
（式中、Ｒは、水素原子またはメチル基であり；ｘおよびｙは、０または１であるが、但し、ｘが１であるとき、ｙは１であることを条件とし；ｎは、１から１２の整数であり；ならびに各Ｒ’は、独立して、１から１２個の炭素原子を有するアルコキシ基、アリールオキシ基、アラルオキシ基、１から１２個の炭素原子を有する脂肪族アシルオキシ基、アミノもしくは置換アミノ基、または１から６個の炭素原子を有する低級アルキル基であるが、但し、３個のＲ’基のうちの２個以下がアルキルであることを条件とする）
によって表される少なくとも１種のシランから形成される、請求項４６に記載の組成物。
【請求項４９】
前記少なくとも１種のシランが、ビニルトリメトキシシラン、ビニルトリエトキシシランおよび３−（トリメトキシシリル）プロピルメタクリレートからなる群より選択される、請求項４８に記載の組成物。
【請求項５０】
前記少なくとも１種のシラングラフトエチレン／α−オレフィンポリマーが、1Ｈ ＮＭＲによって決定したとき、０．００１から０．５の、すべての不飽和の合計に対する末端ビニル基の比を含有する、エチレン／α−オレフィンポリマーから形成される、請求項４６に記載の組成物。
【請求項５１】
前記少なくとも１種のシラングラフトエチレン／α−オレフィンポリマーが、1Ｈ ＮＭＲによって決定したとき、０．０１から０．４０の、すべての不飽和の合計に対する末端ビニル基の比を含有する、エチレン／α−オレフィンポリマーから形成される、請求項４６に記載の組成物。
【請求項５２】
前記少なくとも１種のシラングラフトエチレン／α−オレフィンポリマーが、1Ｈ ＮＭＲによって決定したとき、０．１０から０．３０の、すべての不飽和の合計に対する末端ビニル基の比を含有する、エチレン／α−オレフィンポリマーから形成される、請求項４６に記載の組成物。
【請求項５３】
少なくとも１種の粘着付与剤をさらに含む、請求項４６に記載の組成物。
【請求項５４】
少なくとも１種の油をさらに含む、請求項４６に記載の組成物。
【請求項５５】
請求項５３に記載の組成物を含む物品。
【請求項５６】
少なくとも１つのワックスをさらに含む、請求項４６に記載の組成物。
【請求項５７】
前記少なくとも１種のシラングラフトエチレン／α−オレフィンポリマーが、前記組成物の総重量に基づき１５から５０重量パーセントの量で存在する組成物であって、前記組成物の総重量に基づき０から４０重量パーセントの少なくとも１種の粘着付与剤、および前記組成物の総重量に基づき０から４０重量パーセントの少なくとも１種の油をさらに含む、請求項４６に記載の組成物。
【請求項５８】
前記少なくとも１種のシラングラフトエチレン／α−オレフィンポリマーが、前記組成物の総重量に基づき１５から５０重量パーセントの量で存在する組成物であって、前記組成物の総重量に基づき０から４０重量パーセントの少なくとも１種の粘着付与剤、および前記組成物の総重量に基づき０から４０重量パーセントの少なくとも１種のワックスをさらに含む、請求項４６に記載の組成物。
【請求項５９】
エチレン／α−オレフィン系ポリマーを形成する少なくとも１種の硬化シラングラフトエチレン／α−オレフィンポリマーを含む組成物であって、前記エチレン／α−オレフィン系ポリマーを前記硬化シラングラフトエチレン／α−オレフィンポリマーの代わりに含む類似の組成物の、同じ試験条件を用いて測定された平均破断強度より大きい平均破断強度を有する組成物。
【請求項６０】
前記組成物の平均破断強度が、前記類似の組成物の平均破断強度より少なくとも１５パーセント大きい、請求項５９に記載の組成物。
【請求項６１】
エチレン／α−オレフィン系ポリマーから形成された少なくとも１種の硬化シラングラフトエチレン／α−オレフィンポリマーを含む組成物であって、前記エチレン／α−オレフィン系ポリマーを前記硬化シラングラフトエチレン／α−オレフィンポリマーの代わりに含む類似の組成物の、同じ試験条件を用いて測定された平均破断伸びより大きい平均破断伸びを有する組成物。
【請求項６２】
前記組成物の平均破断伸びが、前記類似の組成物の平均破断伸びより少なくとも２５パーセント大きい、請求項６１に記載の組成物。
【請求項６３】
エチレン／α−オレフィン系ポリマーを形成する少なくとも１種の硬化シラングラフトエチレン／α−オレフィンポリマーを含む組成物であって、前記エチレン／α−オレフィン系ポリマーをその硬化シラングラフトエチレン／α−オレフィンポリマーの代わりに含む類似の組成物の、同じ試験条件を用いて測定された平均破断エネルギーより大きい平均破断エネルギーを有する組成物。
【請求項６４】
前記組成物の平均破断エネルギーが、前記類似の組成物の平均破断エネルギーより少なくとも５０パーセント大きい、請求項６３に記載の組成物。
【請求項６５】
少なくとも１種の硬化シラングラフトエチレン／α−オレフィンポリマーを含む組成物であって、１００℃から１５０℃の温度で、１０4ｄｙｎ／ｃｍ2と１０6ｄｙｎ／ｃｍ2の間の貯蔵弾性率Ｇ’を有する組成物。
【請求項６６】
少なくとも１種の硬化シラングラフトエチレン／α−オレフィンポリマーを含む組成物であって、１５０℃での貯蔵弾性率Ｇ’と１００℃での前記貯蔵弾性率の絶対パーセント差が５０パーセント未満である組成物。
【請求項６７】
エチレン／α−オレフィン系ポリマーから形成された少なくとも１種の硬化シラングラフトエチレン／α−オレフィンポリマーを含む組成物であって、前記エチレン／α−オレフィン系ポリマーを前記硬化シラングラフトエチレン／α−オレフィンポリマーの代わりに含む類似の組成物の、同じ試験条件を用いて測定された「−１ｍｍのＴＭＡプローブ侵入深さ」より高い温度で「−１ｍｍのＴＭＡプローブ侵入深さ」を有する組成物。
【請求項６８】
前記組成物の「−１ｍｍのＴＭＡプローブ侵入深さ」の温度が、前記類似の組成物の「−１ｍｍのＴＭＡプローブ侵入深さ」の温度より少なくとも４℃高い、請求項６７に記載の組成物。
【請求項６９】
前記シラングラフトエチレン／α−オレフィンポリマーが、反応押出によって調製される、請求項３５に記載の方法。
【請求項７０】
少なくとも１種のスチレン−エチレン−ブチレン−スチレンポリマーをさらに含む、請求項１に記載の組成物。
【請求項７１】
粘着付与剤、油、ワックスおよびこれらの組み合わせからなる群より選択される少なくとも１種の添加剤をさらに含む、請求項７０に記載の組成物。
【請求項７２】
少なくとも１種のスチレン−エチレン−ブチレン−スチレンポリマーをさらに含む、請求項４３に記載の組成物。
【請求項７３】
粘着付与剤、油、ワックスおよびこれらの組み合わせからなる群より選択される少なくとも１種の添加剤をさらに含む、請求項７２に記載の組成物。
【手続補正２】
【補正対象書類名】明細書
【補正対象項目名】００２５
【補正方法】変更
【補正の内容】
【００２５】
もう１つの実施形態において、前記シラングラフトエチレン／α−オレフィンポリマーは、１から５、好ましくは１から３．５または１．５から４、およびさらに好ましくは２から３の分子量分布を有する。１から５の分子量分布範囲内のすべての個々の値およびサブレンジをここに含み、本明細書において開示する。
【手続補正３】
【補正対象書類名】明細書
【補正対象項目名】００３６
【補正方法】変更
【補正の内容】
【００３６】
本発明は、エチレン／α−オレフィン系ポリマーから形成される少なくとも１種の硬化シラングラフトエチレン／α−オレフィンポリマーを含有する組成物をさらに提供し、ここで、前記組成物は、前記エチレン／α−オレフィン系ポリマーを前記硬化シラングラフトエチレン／α−オレフィンポリマーの代わりに含む類似の組成物の「−１ｍｍのＴＭＡプローブ侵入深さ」より高い温度で「−１ｍｍのＴＭＡプローブ侵入深さ」を有する。好ましい実施形態において、本発明の「−１ｍｍのＴＭＡプローブ侵入深さ」の温度は、その類似の組成物の「−１ｍｍのＴＭＡプローブ侵入深さ」の温度より少なくとも４℃、好ましくは少なくとも６℃、さらに好ましくは少なくとも８℃高い。
一つの実施形態では、シラングラフトエチレン／α−オレフィンポリマーが、５０，０００ｃＰ（１７７℃）未満の溶融粘度を有するエチレン／α−オレフィンポリマーから形成される。別の実施形態では、シラングラフトエチレン／α−オレフィンポリマーが、５０℃から８０℃の少なくとも１つの溶融温度を有するエチレン／α−オレフィンポリマーから形成される。
別の実施形態では、シラングラフトエチレン／α−オレフィンポリマーが、長鎖分枝が無いエチレン／α−オレフィンポリマーから形成される。また、別の実施形態では、シラングラフトエチレン／α−オレフィンポリマーが、長鎖分枝を有するエチレン／α−オレフィンポリマーから形成される。
別の実施形態では、シラングラフトエチレン／α−オレフィンポリマーが、エチレン性不飽和モノマー、共役ジエン、非共役ジエンおよびポリエンからなる群より選択される少なくとも１種のコモノマーとエチレンとのコポリマーから形成される。さらなる実施形態では、コモノマーが、Ｃ3〜Ｃ20α−オレフィン、スチレン、アルキル置換スチレン、ビニルベンゾシクロブタンおよび１，４−ヘキサジエンからなる群より選択されるエチレン性不飽和モノマーである。また、さらなる実施形態では、Ｃ3〜Ｃ20α−オレフィンが、１−プロペン、イソブチレン、１−ブテン、１−ヘキセン、１−ヘプテン、４−メチル−１−ペンテンおよび１−オクテンからなる群より選択され、好ましくは、Ｃ3〜Ｃ20α−オレフィンが、プロピレンおよび１−オクテンからなる群より選択される。
別の実施形態では、シラングラフトエチレン／α−オレフィンポリマーが、エチレン／α−オレフィンポリマーを少なくとも１種のシラン化合物および少なくとも１種の開始剤と反応させることによって調製され、前記「少なくとも１種のシラン化合物」の前記「少なくとも１種の開始剤」に対する重量比が、３０：１から４００：１である。さらなる実施形態では、反応が押出機の中で起こる。別の実施形態では、エチレン／α−オレフィンポリマーが１種のシラン化合物および１種の開始剤と反応し、前記エチレン／α−オレフィンポリマーが、１から３．５の分子量分布を有する。さらなる実施形態では、エチレン／α−オレフィンポリマーが、１から３の分子量分布を有する。また、別の実施形態では、前記エチレン／α−オレフィンと反応するシラン化合物が、前記反応性組成物の総重量に基づき少なくとも５重量パーセントの量で存在し、前記開始剤が、前記反応性組成物の総重量に基づき３００ｐｐｍから１５００ｐｐｍの量で存在する。別の実施形態では、前記エチレン／α−オレフィンポリマーにグラフトされる少なくとも１種のシランの量が、前記反応性組成物の総重量に基づき０．５重量パーセントより多く、好ましくは、エチレン／α−オレフィンポリマーにグラフトされる少なくとも１種のシランの量が、前記反応性組成物の総重量に基づき２重量パーセントより多い。さらなる実施形態では、グラフトされるシランが、少なくとも１種の粘着付与剤をさらに含む組成物中に存在し、そのような組成物から物品が形成されてもよい。別の実施形態では、組成物が少なくとも１種のワックスまたは少なくとも１種の油を含む。
別の実施形態では、１から３．５の分子量分布を有するエチレン／α−オレフィンポリマーが少なくとも１種のシラン化合物および少なくとも１種の開始剤と反応することを含み、シラングラフトエチレン／α−オレフィンポリマーを形成し、「少なくとも１種のシラン化合物」の「少なくとも１種の開始剤」に対する重量比が、３０：１から４００：１である。さらなる実施形態では、エチレン／α−オレフィンポリマーが、３５０°Ｆ（１７７℃）で５０，０００ｃＰ未満の溶融粘度を有する。別の実施形態では、シラングラフトエチレン／α−オレフィンポリマーが、反応押出によって調製される。
【手続補正４】
【補正対象書類名】明細書
【補正対象項目名】００７８
【補正方法】変更
【補正の内容】
【００７８】
添加剤
本発明において使用される代表的なポリマーおよび樹脂は、１つ以上の安定剤、例えば、酸化防止剤、例えばＩｒｇａｎｏｘ（商標）１０１０およびＩｒｇａｆｏｓ（商標）１６８（両方とも、Ｃｉｂａ Ｓｐｅｃｉａｌｔｙ Ｃｈｅｍｉｃａｌｓによって供給されている）で処理される。ポリマーは典型的には、押出または他の溶融プロセスの前に、１種以上の安定剤で処理される。他のポリマー添加剤としては、紫外線吸収剤、静電防止剤、顔料、染料、成核剤、フィラースリップ剤、難燃剤、可塑剤、加工助剤、潤滑剤、安定剤、発煙防止剤、粘度調節剤および粘着防止剤が挙げられるが、これらに限定されない。
また、本発明は、１から３．５の分子量分布を有する少なくとも１種のエチレン／α−オレフィンポリマーと、少なくとも１種のシラン化合物と、少なくとも１種の開始剤とを混合することによって生じる反応生成物を含み、前記少なくとも１種のエチレン／α−オレフィンポリマーが、３５０°Ｆ（１７７℃）で５０，０００ｃＰ未満の溶融粘度を有する組成物を提供する。
本発明の組成物は、ポリエチレンホモポリマー、エチレン／α−オレフィンポリマー、ポリプロピレンホモポリマーおよびプロピレン／α−オレフィンポリマーからなる群より選択される１種以上のポリオレフィンをさらに含んでもよい。
別の実施形態では、本発明の組成物は、少なくとも１種のスチレン−エチレン−ブチレン−スチレンポリマーをさらに含んでもよい。さらなる実施形態では、組成物は粘着付与剤、油、ワックスおよびこれらの組み合わせからなる群より選択される少なくとも１種の添加剤をさらに含んでもよい。
別の実施形態では、本発明は、３５０°Ｆ（１７７℃）で５０，０００ｃＰ未満の溶融粘度を有し、ならびに１．５から３．５の分子量分布（Ｍw／Ｍn）を有するプロピレン／α−オレフィンポリマーから形成される少なくとも１種のシラングラフトプロピレン／α−オレフィンポリマーを含む組成物を提供する。さらなる実施形態では、組成物は少なくとも１種のスチレン−エチレン−ブチレン−スチレンポリマーをさらに含む。また、さらなる実施形態では、組成物は、粘着付与剤、油、ワックスおよびこれらの組み合わせからなる群より選択される少なくとも１種の添加剤をさらに含む。
また、本発明は、少なくとも１種のシラングラフトエチレン／α−オレフィンポリマーと、少なくとも１種のシラングラフトプロピレン／α−オレフィンポリマーとを含むブレンドを含み、その少なくとも１種のシラングラフトエチレン／α−オレフィンが、３５０°Ｆ（１７７℃）で５０，０００ｃＰ未満の溶融粘度を有する組成物を提供する。別の実施形態では、少なくとも１種のシラングラフトエチレン／α−オレフィンポリマーが、前記組成物の総重量に基づき１５から５０重量パーセントの量で存在し、組成物が、前記組成物の総重量に基づき０から４０重量パーセントの少なくとも１種の粘着付与剤、および前記組成物の総重量に基づき０から４０重量パーセントの少なくとも１種の油をさらに含む。別の実施形態では、少なくとも１種のシラングラフトエチレン／α−オレフィンポリマーが、前記組成物の総重量に基づき１５から５０重量パーセントの量で存在し、組成物が、前記組成物の総重量に基づき０から４０重量パーセントの少なくとも１種の粘着付与剤、および前記組成物の総重量に基づき０から４０重量パーセントの少なくとも１種のワックスをさらに含む。別の実施形態では、組成物が少なくとも１種の粘着付与剤を含み、物品はそのような組成物から形成してもよい。別の実施形態では、組成物は少なくとも１種の油または少なくとも１種のワックスを含む。